(57)【要約】  エポキシ当量が３００ｇ／ｅｑ以上であり、分子内に複数のナフタレン骨格を有する第１のエポキシ樹脂と、１５０℃における粘度が０．０２Ｐａ・ｓｅｃ以下であり、数平均分子量が１０００以下である第２のエポキシ樹脂と、硬化剤と、を含む封止用樹脂組成物である。【特許請求の範囲】
【請求項１】
エポキシ当量が３００ｇ／ｅｑ以上であり、分子内に複数のナフタレン骨格を有する第１のエポキシ樹脂と、
１５０℃における粘度が０．０２Ｐａ・ｓｅｃ以下であり、数平均分子量が１０００以下である第２のエポキシ樹脂と、
硬化剤と、
を含む封止用樹脂組成物。
【請求項２】
前記第２のエポキシ樹脂が、ビフェニル型エポキシ樹脂、ビスフェノールＦ型エポキシ樹脂、及びビスフェノールＳ型エポキシ樹脂からなる群より選択される少なくとも１種を含む請求項１に記載の封止用樹脂組成物。
【請求項３】
前記硬化剤として、１５０℃における粘度が０．５Ｐａ・ｓｅｃ以下である硬化剤を含む請求項１又は請求項２に記載の封止用樹脂組成物。
【請求項４】
前記硬化剤として、官能基当量が１２０ｇ／ｅｑ未満である第１の硬化剤を含む請求項１〜請求項３のいずれか１項に記載の封止用樹脂組成物。
【請求項５】
前記第１の硬化剤は、フェノール樹脂及び多価フェノール化合物からなる群より選択される少なくとも１種を含む請求項４に記載の封止用樹脂組成物。
【請求項６】
前記フェノール樹脂は、ノボラック型フェノール樹脂及びトリフェニルメタン型フェノール樹脂からなる群より選択される少なくとも１種を含む請求項５に記載の封止用樹脂組成物。
【請求項７】
前記硬化剤として、官能基当量が１２０ｇ／ｅｑ以上である第２の硬化剤をさらに含む請求項４〜請求項６のいずれか１項に記載の封止用樹脂組成物。
【請求項８】
前記第２の硬化剤は、フェノール樹脂及び多価フェノール化合物からなる群より選択される少なくとも１種を含む請求項７に記載の封止用樹脂組成物。
【請求項９】
前記フェノール樹脂は、アラルキル型フェノール樹脂を含む請求項８に記載の封止用樹脂組成物。
【請求項１０】
前記第２の硬化剤は、分子内にビフェニル骨格を有する化合物を含む請求項７〜請求項９のいずれか１項に記載の封止用樹脂組成物。
【請求項１１】
前記第１のエポキシ樹脂は、分子内にベンゼン骨格をさらに有する請求項１〜請求項１０のいずれか１項に記載の封止用樹脂組成物。
【請求項１２】
前記第１のエポキシ樹脂は、前記ナフタレン骨格と前記ベンゼン骨格とに直接結合するメチレン基をさらに有する請求項１１に記載の封止用樹脂組成物。
【請求項１３】
前記第１のエポキシ樹脂は、前記ナフタレン骨格に直接結合するグリシジルオキシ基を有する請求項１〜請求項１２のいずれか１項に記載の封止用樹脂組成物。
【請求項１４】
前記第１のエポキシ樹脂１００質量部に対する前記第２のエポキシ樹脂の含有量は、５０質量部〜１５０質量部である請求項１〜請求項１３のいずれか１項に記載の封止用樹脂組成物。
【請求項１５】
前記第１のエポキシ樹脂及び前記第２のエポキシ樹脂以外のエポキシ樹脂である第３のエポキシ樹脂をさらに含む請求項１〜請求項１４のいずれか１項に記載の封止用樹脂組成物。
【請求項１６】
前記第３のエポキシ樹脂のエポキシ当量が２００ｇ／ｅｑ以上である請求項１５に記載の封止用樹脂組成物。
【請求項１７】
前記第３のエポキシ樹脂がビフェニル骨格を含む請求項１５又は請求項１６に記載の封止用樹脂組成物。
【請求項１８】
前記第３のエポキシ樹脂がアラルキル型エポキシ樹脂である請求項１５〜請求項１７のいずれか１項に記載の封止用樹脂組成物。
【請求項１９】
素子と、前記素子を封止する請求項１〜請求項１８のいずれか１項に記載の封止用樹脂組成物の硬化物と、を備える電子部品装置。
【発明の詳細な説明】
【技術分野】
【０００１】
本発明は、封止用樹脂組成物及び電子部品装置に関する。
【背景技術】
【０００２】
近年の電子機器の小型化、軽量化、高性能化等に伴い、実装の高密度化が進んでいる。これにより、電子部品装置の主流は従来のピン挿入型のパッケージから、表面実装型のパッケージへと変化しつつある。【０００３】
表面実装型のパッケージは、従来のピン挿入型のものと実装方法が異なっている。すなわち、ピンを配線板に取り付ける際、従来のピン挿入型パッケージはピンを配線板に挿入した後に配線板の裏面からはんだ付けを行うため、パッケージが直接高温にさらされることはなかった。しかし、表面実装型パッケージでは電子部品装置全体がはんだバス、リフロー装置等で処理されるため、パッケージが直接はんだ付け温度（リフロー温度）にさらされる。この結果、パッケージが吸湿した場合、はんだ付けの際に吸湿による水分が急激に膨張し、発生した蒸気圧が剥離応力として働き、素子、リードフレーム等のインサートと封止材との間で剥離を発生させ、パッケージクラック、電気的特性不良等の原因となる場合がある。このため、はんだ耐熱性（耐リフロー性）に優れる封止材料の開発が望まれている。【０００４】
これらの要求に対応するために、これまで封止材料の主材となるエポキシ樹脂について様々な検討がされている。例えば、エポキシ樹脂として、ビフェニル型エポキシ樹脂又はナフタレン型エポキシ樹脂を用いる方法が検討されている（例えば、特開昭６４−６５１１６号公報及び特開２００７−２３１１５９号公報参照）。
【発明の概要】
【発明が解決しようとする課題】
【０００５】
近年、基板の上面及び下面の両方にチップを搭載させ高密度に実装するダブルサイドモールド（Ｄｏｕｂｌｅ  Ｓｉｄｅ  Ｍｏｌｄ、以下「ＤＳＭ」ともいう）方式に用いるモールドアンダーフィル材（以下「ＭＵＦ材」ともいう）の開発が望まれている。【０００６】
上述のように、表面実装型のパッケージに用いられる封止材料には、耐リフロー性が要求される。特にＤＳＭ方式では、パッケージの構造が複雑で高密度になるため、より高い耐リフロー性が求められる。耐リフロー性は、吸水率の低減、高温（例えば２６０℃）における弾性率の低減等により向上する。
一方で、高温環境下での信頼性を向上させるため、封止材料の硬化後におけるガラス転移温度を高く（例えば１４０℃以上に）することも求められている。しかし、例えば架橋点を多くすることでガラス転移温度を向上させようとすると、耐リフロー性が低くなりやすく、ガラス転移温度と耐リフロー性との両立は難しい。
さらに、表面実装型のパッケージに用いられる封止材料には流動性が求められる。特に、ＤＳＭ方式のパッケージではチップが高密度に配置されるため、ＤＳＭ方式のパッケージに用いるＭＵＦ材には特に狭ギャップに充填できる高い流動性が求められる。しかし、例えば低粘度の成分を含有させることで流動性を向上させようとするとガラス転移温度が低くなりやすく、高い流動性と高いガラス転移温度との両立は難しい。【０００７】
本開示は、かかる状況に鑑みなされたもので、高温における弾性率が低いこととガラス転移温度が高いこととを両立した硬化物が得られ、かつ、流動性が高い封止用樹脂組成物及びこれを用いた電子部品装置を提供することを課題とするものである。【０００８】
上記課題を解決するための手段には、以下の実施態様が含まれる。
＜１＞
エポキシ当量が３００ｇ／ｅｑ以上であり、分子内に複数のナフタレン骨格を有する第１のエポキシ樹脂と、
１５０℃における粘度が０．０２Ｐａ・ｓｅｃ以下であり、数平均分子量が１０００以下である第２のエポキシ樹脂と、
硬化剤と、
を含む封止用樹脂組成物。
＜２＞
前記第２のエポキシ樹脂が、ビフェニル型エポキシ樹脂、ビスフェノールＦ型エポキシ樹脂、及びビスフェノールＳ型エポキシ樹脂からなる群より選択される少なくとも１種を含む＜１＞に記載の封止用樹脂組成物。
＜３＞
前記硬化剤として、１５０℃における粘度が０．５Ｐａ・ｓｅｃ以下である硬化剤を含む＜１＞又は＜２＞に記載の封止用樹脂組成物。
＜４＞
前記硬化剤として、官能基当量が１２０ｇ／ｅｑ未満である第１の硬化剤を含む＜１＞〜＜３＞のいずれか１つに記載の封止用樹脂組成物。
＜５＞
前記第１の硬化剤は、フェノール樹脂及び多価フェノール化合物からなる群より選択される少なくとも１種を含む＜４＞に記載の封止用樹脂組成物。
＜６＞
前記フェノール樹脂は、ノボラック型フェノール樹脂及びトリフェニルメタン型フェノール樹脂からなる群より選択される少なくとも１種を含む＜５＞に記載の封止用樹脂組成物。
＜７＞
前記硬化剤として、官能基当量が１２０ｇ／ｅｑ以上である第２の硬化剤をさらに含む＜４＞〜＜６＞のいずれか１つに記載の封止用樹脂組成物。
＜８＞
前記第２の硬化剤は、フェノール樹脂及び多価フェノール化合物からなる群より選択される少なくとも１種を含む＜７＞に記載の封止用樹脂組成物。
＜９＞
前記フェノール樹脂は、アラルキル型フェノール樹脂を含む＜８＞に記載の封止用樹脂組成物。
＜１０＞
前記第２の硬化剤は、分子内にビフェニル骨格を有する化合物を含む＜７＞〜＜９＞のいずれか１つに記載の封止用樹脂組成物。
＜１１＞
前記第１のエポキシ樹脂は、分子内にベンゼン骨格をさらに有する＜１＞〜＜１０＞のいずれか１つに記載の封止用樹脂組成物。
＜１２＞
前記第１のエポキシ樹脂は、前記ナフタレン骨格と前記ベンゼン骨格とに直接結合するメチレン基をさらに有する＜１１＞に記載の封止用樹脂組成物。
＜１３＞
前記第１のエポキシ樹脂は、前記ナフタレン骨格に直接結合するグリシジルオキシ基を有する＜１＞〜＜１２＞のいずれか１つに記載の封止用樹脂組成物。
＜１４＞
前記第１のエポキシ樹脂１００質量部に対する前記第２のエポキシ樹脂の含有量は、５０質量部〜１５０質量部である＜１＞〜＜１３＞のいずれか１つに記載の封止用樹脂組成物。
＜１５＞
前記第１のエポキシ樹脂及び前記第２のエポキシ樹脂以外のエポキシ樹脂である第３のエポキシ樹脂をさらに含む＜１＞〜＜１４＞のいずれか１つに記載の封止用樹脂組成物。
＜１６＞
前記第３のエポキシ樹脂のエポキシ当量が２００ｇ／ｅｑ以上である＜１５＞に記載の封止用樹脂組成物。
＜１７＞
前記第３のエポキシ樹脂がビフェニル骨格を含む＜１５＞又は＜１６＞に記載の封止用樹脂組成物。
＜１８＞
前記第３のエポキシ樹脂がアラルキル型エポキシ樹脂である＜１５＞〜＜１７＞のいずれか１つに記載の封止用樹脂組成物。
＜１９＞
素子と、前記素子を封止する＜１＞〜＜１８＞のいずれか１つに記載の封止用樹脂組成物の硬化物と、を備える電子部品装置。
【発明の効果】
【０００９】
本開示によれば、高温における弾性率が低いこととガラス転移温度が高いこととを両立した硬化物が得られ、かつ、流動性が高い封止用樹脂組成物及びこれを用いた電子部品装置を提供することができる。
【発明を実施するための形態】
【００１０】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
【００１１】
本開示において「〜」を用いて示された数値範囲には、「〜」の前後に記載される数値がそれぞれ最小値及び最大値として含まれる。
本開示中に段階的に記載されている数値範囲において、一つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
本開示において各成分は該当する物質を複数種含んでいてもよい。組成物中に各成分に該当する物質が複数種存在する場合、各成分の含有率は、特に断らない限り、組成物中に存在する当該複数種の物質の合計の含有率を意味する。
【００１２】
＜封止用樹脂組成物＞
本開示に係る封止用樹脂組成物（以下、単に「組成物」ともいう）は、エポキシ当量が３００ｇ／ｅｑ以上であり、分子内に複数のナフタレン骨格を有する第１のエポキシ樹脂と、１５０℃における粘度が０．０２Ｐａ・ｓｅｃ以下であり、数平均分子量が１０００以下である第２のエポキシ樹脂と、硬化剤と、を含む。
上記組成物は、高温における弾性率が低いこと（以下「高温低弾性率」ともいう）とガラス転移温度が高いこと（以下「高Ｔｇ」ともいう）とを両立した硬化物が得られ、かつ、流動性が高い。
【００１３】
前述のように、表面実装型のパッケージの封止に用いられる封止用樹脂組成物には、耐リフロー性を向上させるために硬化物の高温低弾性率が求められる一方で、高温環境下での信頼性を向上させるために硬化物の高Ｔｇが求められる。また、上記封止用樹脂組成物には、狭ギャップに注入できるように、組成物自体の流動性が高いことも求められる。特に、前述のようにＤＳＭに用いられる封止用樹脂組成物には、上記高温低弾性率、高Ｔｇ、及び高流動性が、それぞれ高いレベルで求められる。
しかしながら、硬化物の高温低弾性率と高Ｔｇとを両立させることは難しい。具体的には、例えば、樹脂の架橋点を多くすると、硬化物のガラス転移温度は高くなりやすいが高温における弾性率も高くなりやすく、樹脂の架橋点を少なくすると、硬化物の高温における弾性率が低くなるだけでなくガラス転移温度も低くなりやすい。
また、高Ｔｇと高い流動性との両立も難しい。具体的には、流動性を向上させるために低粘度の成分を含有させると、硬化物のガラス転移温度が低くなりやすい。
【００１４】
これに対して、本開示の組成物は、複数のナフタレン骨格を有しエポキシ当量が前記範囲である第１のエポキシ樹脂と、１５０℃における粘度及び数平均分子量が前記範囲である第２のエポキシ樹脂と、を含んでいる。
そのため、硬化物の高温低弾性率と高Ｔｇとを両立しつつ、高い流動性が得られる。その理由は定かではないが、第１のエポキシ樹脂が複数のナフタレン骨格を有することでエポキシ当量が大きくても硬化物の高Ｔｇが得られるとともに、エポキシ当量が前記範囲であることにより硬化物の高温低弾性率が得られるものと推測される。加えて、理由は定かではないが、例えば第１のエポキシ樹脂に代えてエポキシ当量の小さな多官能クレゾールノボラック型のエポキシ樹脂を用いた場合に比べて、第２のエポキシ樹脂と組み合わせた場合におけるガラス転移温度の低下が小さい。したがって、硬化物の高温低弾性率と高Ｔｇとを両立しつつ高い流動性が得られるものと推測される。
加えて、本開示の組成物は、前記第１のエポキシ樹脂と前記第２のエポキシ樹脂とを含んでいることにより、吸水率の低い硬化物が得られる。
【００１５】
以下、本開示の組成物を構成する各成分について詳細に説明する。
【００１６】
（エポキシ樹脂）
本開示の組成物は、エポキシ樹脂として、少なくとも第１のエポキシ樹脂及び第２のエポキシ樹脂を含み、必要に応じて他のエポキシ樹脂を含んでもよい。
なお、第１のエポキシ樹脂及び第２のエポキシ樹脂の合計含有率は、組成物に含まれる全エポキシ樹脂に対し、５０質量％以上であることが好ましく、６５質量％以上であることがより好ましい。また、第１のエポキシ樹脂及び第２のエポキシ樹脂の合計含有率は、９０質量％以上であってもよく、９５質量％以上であってもよく、９８質量％以上であってもよい。
【００１７】
−第１のエポキシ樹脂−
第１のエポキシ樹脂は、エポキシ当量が３００ｇ／ｅｑ以上であり、分子内に複数のナフタレン骨格を有するエポキシ樹脂であれば特に限定されるものではない。第１のエポキシ樹脂は、１種を単独で用いてもよく、２種以上を組み合わせて用いてもよい。
【００１８】
第１のエポキシ樹脂におけるエポキシ当量は、硬化物の高温低弾性率と高Ｔｇとを両立させる観点から、３００ｇ／ｅｑ〜５００ｇ／ｅｑであることが好ましく、３００ｇ／ｅｑ〜４００ｇ／ｅｑであることがより好ましく、３００ｇ／ｅｑ〜３５０ｇ／ｅｑであることがさらに好ましい。
ここで、エポキシ当量は、秤量したエポキシ樹脂をメチルエチルケトン等の溶剤に溶解させ、酢酸と臭化テトラエチルアンモニウム酢酸溶液を加えた後、過塩素酸酢酸標準液によって電位差滴定することにより測定される。この滴定には、指示薬を用いてもよい。
【００１９】
第１のエポキシ樹脂における数平均分子量は、エポキシ当量が上記範囲であれば特に限定されるものではなく、３００〜１５００の範囲が挙げられ、流動性の観点から３００〜１０００であることが好ましく、３００〜８００であることがより好ましい。
数平均分子量は、ゲルパーミエーションクロマトグラフィー（ＧＰＣ）により、通常の方法で測定される。
【００２０】
第１のエポキシ樹脂が固体である場合、その軟化点又は融点は特に制限されない。封止用樹脂組成物の調製の際の取扱い性の観点からは、軟化点又は融点は、５０℃〜１３０℃であることが好ましく、６０℃〜１１０℃であることがより好ましく、７０℃〜９０℃であることがさらに好ましい。
なお、エポキシ樹脂の融点は示差走査熱量測定（ＤＳＣ）で測定される値とし、エポキシ樹脂の軟化点はＪＩＳ  Ｋ  ７２３４：１９８６に準じた方法（環球法）で測定される値とする。
【００２１】
第１のエポキシ樹脂の１５０℃における粘度は、流動性と硬化物の高Ｔｇとを両立させる観点から、０．０５Ｐａ・ｓｅｃ〜０．５Ｐａ・ｓｅｃであることが好ましく、０．１Ｐａ・ｓｅｃ〜０．４Ｐａ・ｓｅｃであることがより好ましく、０．２Ｐａ・ｓｅｃ〜０．３Ｐａ・ｓｅｃであることがさらに好ましい。
ここで、１５０℃における粘度は、レオメータＭＣＲ３０１（アントンパール社）で測定する。具体的には、測定対象の温度を１５０℃から３０℃まで降下させる降温過程と、測定対象の温度を３０℃から１５０℃まで上昇させる昇温過程と、をこの順に実施し、昇温過程での１５０℃における粘度（Ｐａ・ｓｅｃ）を測定する。測定条件は、振動数：１Ｈｚ、プレート：φ１２ｍｍ、ギャップ：０．２ｍｍ、降温過程における降温速度：２℃／ｍｉｎ、昇温過程における昇温速度：２℃／ｍｉｎとする。
【００２２】
第１のエポキシ樹脂は、前記複数のナフタレン骨格間に、さらに連結基を有していてもよい。連結基としては、アルキレン基等の炭化水素基、カルボニル基、酸素原子などが挙げられる。第１のエポキシ樹脂は、上記連結基の中でも、アルキレン基を有することが好ましく、メチレン基を有することがより好ましい。
【００２３】
第１のエポキシ樹脂は、前記複数のナフタレン骨格に加えて、さらにベンゼン骨格を分子内に有していてもよい。第１のエポキシ樹脂がベンゼン骨格を有する場合、第１のエポキシ樹脂が有するナフタレン骨格とベンゼン骨格とが連結基を介して結合していてもよい。ナフタレン骨格とベンゼン骨格とを結合する連結基としては、アルキレン基等の炭化水素基、カルボニル基、酸素原子などが挙げられ、その中でもアルキレン基が好ましく、メチレン基がより好ましい。つまり、第１のエポキシ樹脂は、ナフタレン骨格とベンゼン骨格とに直接結合するメチレン基を分子内に有することが好ましい。
【００２４】
第１のエポキシ樹脂は、１分子中にエポキシ基を少なくとも２以上有する。第１のエポキシ樹脂が１分子中に有するエポキシ基の数は、第１のエポキシ樹脂におけるエポキシ当量が上記範囲であればとくに限定されるものではなく、２〜５が挙げられ、２〜４が好ましく、２〜３がより好ましい。
上記エポキシ基は、ナフタレン骨格に結合していることが好ましい。第１のエポキシ樹脂がナフタレン骨格の他にベンゼン骨格を有する場合、エポキシ基はナフタレン骨格及びベンゼン骨格からなる群より選択される少なくとも１種に結合していることが好ましく、その中でもナフタレン骨格に結合していることがより好ましく、ナフタレン骨格のみに結合していることがさらに好ましい。
上記２以上のエポキシ基がナフタレン骨格に結合する場合、１つのナフタレン骨格に結合してもよく、異なるナフタレン骨格に結合してもよく、その中でも異なるナフタレン骨格に結合していることが好ましい。
【００２５】
エポキシ基がナフタレン骨格に結合している場合、エポキシ基は、ナフタレン骨格に直接結合してもよく、連結基（アルキレン基等の炭化水素基、カルボニル基、酸素原子など）を介して結合してもよい。その中でも、エポキシ基が連結基を介してナフタレン骨格に結合していることが好ましい。エポキシ基が連結基を介してナフタレン骨格に結合する形態としては、グリシジル基、グリシジルオキシ基、グリシジルオキシカルボニル基、エポキシシクロアルキル基（エポキシシクロペンチル基、エポキシシクロヘキシル基、エポキシシクロオクチル基等）などから選択される少なくとも一種がナフタレン骨格に直接結合する形態が挙げられ、その中でも、グリシジルオキシ基がナフタレン骨格に直接結合する形態が好ましい。
【００２６】
第１のエポキシ樹脂は、さらに他の置換基（アルキル基、アルコキシ基、アリール基、アラルキル基等）を有してもよい。
【００２７】
第１のエポキシ樹脂としては、例えば、下記一般式（Ｉ）で表されるエポキシ樹脂が挙げられる。
【００２８】
【化１】
2020129249.tif 000002
【００２９】
上記一般式（Ｉ）中、Ｒ１〜Ｒ５は、それぞれ独立に、炭素数１〜１８の１価の有機基を示し、ａ１は０〜４の整数を示し、ａ２は０〜３の整数を示し、ａ３は０〜４の整数を示し、ａ４は０〜４の整数を示し、ａ５は０〜２の整数を示し、ａ１＋ａ２は６以下であり、ａ４＋ａ５は５以下であり、ｍ１は１〜４を示す。
【００３０】
一般式（Ｉ）中のＲ１〜Ｒ５で示される炭素数１〜１８の１価の有機基としては、置換又は非置換のアルキル基、置換又は非置換のアルコキシ基、置換又は非置換のアリール基、置換又は非置換のアラルキル基等が挙げられる。
一般式（Ｉ）中のａ１〜ａ５は、０〜１の整数であることが好ましく、０であることがより好ましい。
一般式（Ｉ）中のｍ１は、１〜２であることが好ましく、１であることがより好ましい。
【００３１】
組成物に含まれるエポキシ樹脂全体に対する第１のエポキシ樹脂の含有率は、２０質量％〜９０質量％が好ましく、３０質量％〜８０質量％がより好ましく、３５質量％〜７０質量％がさらに好ましい。
また、組成物に含まれる樹脂成分の合計に対する第１のエポキシ樹脂の含有率は、１５質量％〜７０質量％が好ましく、２５質量％〜６０質量％がより好ましく、３０質量％〜５０質量％がさらに好ましい。
また、組成物全体に対する第１のエポキシ樹脂の含有率は、１．５質量％〜１０質量％が好ましく、２．５質量％〜８質量％がより好ましく、３質量％〜７質量％がさらに好ましい。
【００３２】
−第２のエポキシ樹脂−
第２のエポキシ樹脂は、第１のエポキシ樹脂以外のエポキシ樹脂であり、かつ、１５０℃における粘度が０．０２Ｐａ・ｓｅｃ以下であり、数平均分子量が１０００以下であるエポキシ樹脂であれば特に限定されるものではない。第２のエポキシ樹脂は、１種を単独で用いてもよく、２種以上を組み合わせて用いてもよい。
【００３３】
第２のエポキシ樹脂の１５０℃における粘度は、０．０２Ｐａ・ｓｅｃ以下であり、流動性及び高Ｔｇの観点から、０．０００１Ｐａ・ｓｅｃ〜０．０２Ｐａ・ｓｅｃであることが好ましく、０．００１Ｐａ・ｓｅｃ〜０．０２Ｐａ・ｓｅｃであることがより好ましく、０．００５Ｐａ・ｓｅｃ〜０．０２Ｐａ・ｓｅｃであることがさらに好ましい。
【００３４】
第２のエポキシ樹脂の数平均分子量は、１０００以下であり、流動性及び高Ｔｇの観点から、１５０〜８５０であることが好ましく、２００〜７００であることがより好ましく、３００〜６００であることがさらに好ましい。
【００３５】
第２のエポキシ樹脂におけるエポキシ当量は、１５０℃における粘度及び数平均分子量が前記範囲であれば特に限定されるものではなく、１５０ｇ／ｅｑ〜３００ｇ／ｅｑが挙げられ、硬化性の観点から１６５ｇ／ｅｑ〜２７５ｇ／ｅｑが好ましく、１８０ｇ／ｅｑ以上２５０ｇ／ｅｑ未満がより好ましい。
【００３６】
第２のエポキシ樹脂が固体である場合、その軟化点又は融点は特に制限されない。封止用樹脂組成物の調製の際の取扱い性の観点からは、軟化点又は融点は、５０℃〜１３０℃であることが好ましく、７５℃〜１２５℃であることがより好ましく、１００℃〜１２０℃であることがさらに好ましい。
【００３７】
第２のエポキシ樹脂の具体例としては、フェノール、クレゾール、キシレノール、レゾルシン、カテコール、ビスフェノールＡ、ビスフェノールＦ等のフェノール化合物及びα−ナフトール、β−ナフトール、ジヒドロキシナフタレン等のナフトール化合物からなる群より選ばれる少なくとも１種のフェノール性化合物と、ホルムアルデヒド、アセトアルデヒド、プロピオンアルデヒド等の脂肪族アルデヒド化合物とを酸性触媒下で縮合又は共縮合させて得られるノボラック樹脂をエポキシ化したものであるノボラック型エポキシ樹脂（フェノールノボラック型エポキシ樹脂、オルソクレゾールノボラック型エポキシ樹脂等）；上記フェノール性化合物と、ベンズアルデヒド、サリチルアルデヒド等の芳香族アルデヒド化合物とを酸性触媒下で縮合又は共縮合させて得られるトリフェニルメタン型フェノール樹脂をエポキシ化したものであるトリフェニルメタン型エポキシ樹脂；上記フェノール化合物及びナフトール化合物と、アルデヒド化合物とを酸性触媒下で共縮合させて得られるノボラック樹脂をエポキシ化したものである共重合型エポキシ樹脂；ビスフェノールＡ、ビスフェノールＦ等のジグリシジルエーテルであるジフェニルメタン型エポキシ樹脂；アルキル置換又は非置換のビフェノールのジグリシジルエーテルであるビフェニル型エポキシ樹脂；スチルベン系フェノール化合物のジグリシジルエーテルであるスチルベン型エポキシ樹脂；ビスフェノールＳ等のジグリシジルエーテルである硫黄原子含有型エポキシ樹脂；ブタンジオール、ポリエチレングリコール、ポリプロピレングリコール等のアルコール類のグリシジルエーテルであるエポキシ樹脂；フタル酸、イソフタル酸、テトラヒドロフタル酸等の多価カルボン酸化合物のグリシジルエステルであるグリシジルエステル型エポキシ樹脂；アニリン、ジアミノジフェニルメタン、イソシアヌル酸等の窒素原子に結合した活性水素をグリシジル基で置換したものであるグリシジルアミン型エポキシ樹脂；ジシクロペンタジエンとフェノール化合物の共縮合樹脂をエポキシ化したものであるジシクロペンタジエン変性エポキシ樹脂；分子内のオレフィン結合をエポキシ化したものであるビニルシクロヘキセンジエポキシド、３，４−エポキシシクロヘキシルメチル−３，４−エポキシシクロヘキサンカルボキシレート、２−（３，４−エポキシ）シクロヘキシル−５，５−スピロ（３，４−エポキシ）シクロヘキサン−ｍ−ジオキサン等の脂環型エポキシ樹脂；パラキシリレン変性フェノール樹脂のグリシジルエーテルであるパラキシリレン変性エポキシ樹脂；メタキシリレン変性フェノール樹脂のグリシジルエーテルであるメタキシリレン変性エポキシ樹脂；テルペン変性フェノール樹脂のグリシジルエーテルであるテルペン変性エポキシ樹脂；ジシクロペンタジエン変性フェノール樹脂のグリシジルエーテルであるジシクロペンタジエン変性エポキシ樹脂；シクロペンタジエン変性フェノール樹脂のグリシジルエーテルであるシクロペンタジエン変性エポキシ樹脂；多環芳香環変性フェノール樹脂のグリシジルエーテルである多環芳香環変性エポキシ樹脂；ナフタレン環含有フェノール樹脂のグリシジルエーテルであるナフタレン型エポキシ樹脂；ハロゲン化フェ��ールノボラック型エポキシ樹脂；ハイドロキノン型エポキシ樹脂；トリメチロールプロパン型エポキシ樹脂；オレフィン結合を過酢酸等の過酸で酸化して得られる線状脂肪族エポキシ樹脂；フェノールアラルキル樹脂、ナフトールアラルキル樹脂等のアラルキル型フェノール樹脂をエポキシ化したものであるアラルキル型エポキシ樹脂；などが挙げられる。さらにはシリコーン樹脂のエポキシ化物、アクリル樹脂のエポキシ化物等もエポキシ樹脂として挙げられる。
【００３８】
第２のエポキシ樹脂は、耐リフロー性と流動性のバランスの観点から、ビフェニル型エポキシ樹脂、スチルベン型エポキシ樹脂、ジフェニルメタン型エポキシ樹脂、硫黄原子含有型エポキシ樹脂、ノボラック型エポキシ樹脂、ジシクロペンタジエン変性エポキシ樹脂、トリフェニルメタン型エポキシ樹脂、共重合型エポキシ樹脂、及びアラルキル型エポキシ樹脂が好ましく、さらに流動性の観点から、ビフェニル型エポキシ樹脂、スチルベン型エポキシ樹脂、ジフェニルメタン型エポキシ樹脂、及び硫黄原子含有型エポキシ樹脂がより好ましく、ビフェニル型エポキシ樹脂、ジフェニルメタン型エポキシ樹脂、及び硫黄原子含有型エポキシ樹脂がさらに好ましく、ビフェニル型エポキシ樹脂、ジフェニルメタン型エポキシ樹脂の中でもビスフェノールＦ骨格を有するビスフェノールＦ型エポキシ樹脂、及び硫黄原子含有型エポキシ樹脂の中でもビスフェノールＳ骨格を有するビスフェノールＳ型エポキシ樹脂が特に好ましく、ビフェニル型エポキシ樹脂が極めて好ましい。
なお、第２のエポキシ樹脂は、複数のナフタレン骨格を有さないエポキシ樹脂、及び複数のナフタレン骨格を有しナフタレン骨格間を結合するエーテル結合を有さないエポキシ樹脂が好ましく、ナフタレン骨格を有さないか又は１つのナフタレン骨格を有するエポキシ樹脂がより好ましく、ナフタレン骨格を有さないエポキシ樹脂がさらに好ましい。
【００３９】
ビフェニル型エポキシ樹脂は、ビフェニル骨格を有するエポキシ樹脂であれば特に限定されない。例えば、下記一般式（ＩＩ）で表されるエポキシ樹脂が好ましい。下記一般式（ＩＩ）で表されるエポキシ樹脂の中でもＲ８のうち酸素原子が置換している位置を４及び４’位としたときの３，３’，５，５’位がメチル基であり、それ以外のＲ８が水素原子であるＹＸ−４０００Ｈ（三菱ケミカル株式会社、商品名）、全てのＲ８が水素原子である４，４’−ビス（２，３−エポキシプロポキシ）ビフェニル、全てのＲ８が水素原子の場合並びにＲ８のうち酸素原子が置換している位置を４及び４’位としたときの３，３’，５，５’位がメチル基でそれ以外のＲ８が水素原子である場合の混合品であるＹＬ−６１２１Ｈ（三菱ケミカル株式会社、商品名）等が市販品として入手可能である。
【００４０】
【化２】
2020129249.tif 000003
【００４１】
式（ＩＩ）中、Ｒ８は水素原子、炭素数１〜１２のアルキル基又は炭素数４〜１８の芳香族基を示し、それぞれ全てが同一でも異なっていてもよい。ｎは平均値であり、０〜２の数を示す。
なお、式（ＩＩ）中、Ｒ８は、それぞれ独立に、水素原子又は炭素数１〜３のアルキル基が好ましく、水素原子又はメチル基がより好ましい。また、式（ＩＩ）中、ｎは、０又は１が好ましく、０がより好ましい。
【００４２】
スチルベン型エポキシ樹脂は、スチルベン骨格を有するエポキシ樹脂であれば特に限定されない。例えば、下記一般式（ＩＩＩ）で表されるエポキシ樹脂が好ましい。下記一般式（ＩＩＩ）で表されるエポキシ樹脂の中でも、Ｒ９のうち酸素原子が置換している位置を４及び４’位としたときの３，３’，５，５’位がメチル基であり、それ以外のＲ９が水素原子であり、Ｒ１０の全てが水素原子である場合と、Ｒ９のうち３，３’，５，５’位のうちの３つがメチル基であり、１つがｔ−ブチル基であり、それ以外のＲ９が水素原子であり、Ｒ１０の全てが水素原子である場合との混合品であるＥＳＬＶ−２１０（住友化学株式会社、商品名）等が市販品として入手可能である。
【００４３】
【化３】
2020129249.tif 000004
【００４４】
式（ＩＩＩ）中、Ｒ９及びＲ１０は水素原子又は炭素数１〜１８の１価の有機基を示し、それぞれ全てが同一でも異なっていてもよい。ｎは平均値であり、０〜２の数を示す。
なお、式（ＩＩＩ）中、Ｒ９及びＲ１０は、それぞれ独立に、水素原子又は炭素数１〜５
の１価の有機基が好ましく、水素原子又は炭素数１〜４のアルキル基がより好ましい。また、式（ＩＩＩ）中、ｎは、０又は１が好ましく、０がより好ましい。
【００４５】
ジフェニルメタン型エポキシ樹脂は、ジフェニルメタン骨格を有するエポキシ樹脂であれば特に限定されず、その中でも下記一般式（ＩＶ）で表されるエポキシ樹脂が好ましく、ビスフェノールＦ骨格を有するエポキシ樹脂であるビスフェノールＦ型エポキシ樹脂がより好ましい。下記一般式（ＩＶ）で表されるエポキシ樹脂の中でも、Ｒ１１の全てが水素原子であり、Ｒ１２のうち酸素原子が置換している位置を４及び４’位としたときの３，３’，５，５’位がメチル基であり、それ以外のＲ１２が水素原子であるＹＳＬＶ−８０ＸＹ（ビスフェノールＦ型エポキシ樹脂、日鉄ケミカル＆マテリアル株式会社、商品名）等が市販品として入手可能である。
【００４６】
【化４】
2020129249.tif 000005
【００４７】
式（ＩＶ）中、Ｒ１１及びＲ１２は水素原子又は炭素数１〜１８の１価の有機基を示し、それぞれ全てが同一でも異なっていてもよい。ｎは平均値であり、０〜２の数を示す。
なお、式（ＩＶ）中、Ｒ１１及びＲ１２は、それぞれ独立に、水素原子又は炭素数１〜３の１価の有機基が好ましく、水素原子又はメチル基がより好ましい。また、式（ＩＶ）中、ｎは、０又は１が好ましく、０がより好ましい。
【００４８】
硫黄原子含有型エポキシ樹脂は、硫黄原子を含有するエポキシ樹脂であれば特に限定されず、その中でも下記一般式（Ｖ）で表されるエポキシ樹脂が好ましく、ビスフェノールＳ骨格を有するエポキシ樹脂であるビスフェノールＳ型エポキシ樹脂がより好ましい。下記一般式（Ｖ）で表されるエポキシ樹脂の中でも、Ｒ１３のうち酸素原子が置換している位置を４及び４’位としたときの３，３’位がｔ−ブチル基であり、６，６’位がメチル基であり、それ以外のＲ１３が水素原子であるＹＳＬＶ−１２０ＴＥ（ビスフェノールＳ型エポキシ樹脂、日鉄ケミカル＆マテリアル株式会社、商品名）等が市販品として入手可能である。
【００４９】
【化５】
2020129249.tif 000006
【００５０】
式（Ｖ）中、Ｒ１３は水素原子又は炭素数１〜１８の１価の有機基を示し、それぞれ全てが同一でも異なっていてもよい。ｎは平均値であり、０〜２の数を示す。
なお、式（Ｖ）中、Ｒ１３は、それぞれ独立に、水素原子又は炭素数１〜５の１価の有機基が好ましく、水素原子又は炭素数１〜４のアルキル基がより好ましい。また、式（Ｖ）中、ｎは、０又は１が好ましく、０がより好ましい。
【００５１】
組成物に含まれるエポキシ樹脂全体に対する第２のエポキシ樹脂の含有率は、１０質量％〜８０質量％が好ましく、１５質量％〜７０質量％がより好ましく、１５質量％〜６５質量％がさらに好ましく、２０質量％〜５５質量％が特に好ましい。
第１のエポキシ樹脂１００質量部に対する第２のエポキシ樹脂の含有量は、１５質量部〜１５０質量部が好ましく、３５質量部〜１５０質量部がより好ましく、５０質量部〜１５０質量部がさらに好ましく、６０質量部〜１４０質量部が特に好ましく、７５質量部〜１２５質量部が極めて好ましい。
また、組成物に含まれる樹脂成分の合計に対する第２のエポキシ樹脂の含有率は、１０質量％〜７０質量％が好ましく、１５質量％〜７０質量％がより好ましく、２５質量％〜６０質量％がさらに好ましく、３０質量％〜５０質量％が特に好ましい。
また、組成物全体に対する第２のエポキシ樹脂の含有率は、１．０質量％〜１０質量％が好ましく、１．５質量％〜１０質量％がより好ましく、２．５質量％〜８質量％がさらに好ましく、３質量％〜７質量％が特に好ましい。
【００５２】
−他のエポキシ樹脂−
組成物は、必要に応じて、第１のエポキシ樹脂及び第２のエポキシ樹脂以外の他のエポキシ樹脂を含んでもよい。
他のエポキシ樹脂は、第１のエポキシ樹脂及び第２のエポキシ樹脂以外のエポキシ樹脂であれば特に限定されるものではなく、ノボラック型エポキシ樹脂、トリフェニルメタン型エポキシ樹脂、共重合型エポキシ樹脂、ジフェニルメタン型エポキシ樹脂、ビフェニル型エポキシ樹脂、スチルベン型エポキシ樹脂、硫黄原子含有型エポキシ樹脂、アルコール類のグリシジルエーテルであるエポキシ樹脂、グリシジルエステル型エポキシ樹脂、グリシジルアミン型エポキシ樹脂、ジシクロペンタジエン変性エポキシ樹脂、脂環型エポキシ樹脂、パラキシリレン変性エポキシ樹脂、メタキシリレン変性エポキシ樹脂、テルペン変性エポキシ樹脂、ジシクロペンタジエン変性エポキシ樹脂、シクロペンタジエン変性エポキシ樹脂、多環芳香環変性エポキシ樹脂、ナフタレン型エポキシ樹脂、ハロゲン化フェノールノボラック型エポキシ樹脂、ハイドロキノン型エポキシ樹脂、トリメチロールプロパン型エポキシ樹脂、線状脂肪族エポキシ樹脂、アラルキル型エポキシ樹脂、シリコーン樹脂のエポキシ化物、アクリル樹脂のエポキシ化物等が挙げられ、１種を単独で用いてもよく、２種以上を組み合わせて用いてもよい。
【００５３】
他のエポキシ樹脂は、目的に応じて選択してもよい。高温低弾性率及び低吸水性の観点から、他のエポキシ樹脂の中でも第３のエポキシ樹脂として、ビフェニレンアラルキル型エポキシ樹脂、キシリレンアラルキル型エポキシ樹脂等のアラルキル型エポキシ樹脂を用いてもよい。
上記第３のエポキシ樹脂は、第１のエポキシ樹脂及び第２のエポキシ樹脂以外のエポキシ樹脂のうち、アラルキル型エポキシ樹脂が好ましく、その中でも、ビフェニレンアラルキル型エポキシ樹脂及びキシリレンアラルキル型エポキシ樹脂がより好ましい。第３のエポキシ樹脂は、ナフタレン骨格を有さないことが好ましい。また、第３のエポキシ樹脂は、ナフタレン環以外の芳香環を含む骨格を有することが好ましく、その中でもビフェニル骨格を有することがより好ましく、ビフェニル骨格を有するビフェニレンアラルキル型エポキシ樹脂であることがより好ましい。
ビフェニル骨格を有するアラルキル型エポキシ樹脂（すなわち、ビフェニレンアラルキル型エポキシ樹脂）である第３のエポキシ樹脂としては、下記一般式（ＶＩ）で表されるエポキシ樹脂が挙げられる。
なお、キシリレンアラルキル型エポキシ樹脂としては、下記一般式（ＶＩ）におけるビフェニレン骨格をキシリレン骨格に置き換えた構造のエポキシ樹脂が挙げられる。
【００５４】
【化６】
2020129249.tif 000007
【００５５】
上記一般式（ＶＩ）中、Ｒ１４〜Ｒ１７は、それぞれ独立に、炭素数１〜１８の１価の有機基を示し、ａ６〜ａ８は、それぞれ独立に、０〜４の整数を示し、ａ９は０〜３の整数を示し、ｍ２は１〜３を示す。
【００５６】
一般式（ＶＩ）中のＲ１４〜Ｒ１７で示される炭素数１〜１８の１価の有機基としては、置換又は非置換のアルキル基、置換又は非置換のアルコキシ基、置換又は非置換のアリール基、置換又は非置換のアラルキル基等が挙げられる。
一般式（ＶＩ）中のａ６〜ａ９は、０〜１の整数であることが好ましく、０であることがより好ましい。
一般式（ＶＩ）中のｍ２は、１〜２であることが好ましく、１であることがより好ましい。
【００５７】
第３のエポキシ樹脂の１５０℃における粘度は、０．０２Ｐａ・ｓｅｃより高くてもよく、０．０２Ｐａ・ｓｅｃ〜０．１Ｐａ・ｓｅｃの範囲が挙げられ、流動性の観点から、０．０２Ｐａ・ｓｅｃ〜０．０８Ｐａ・ｓｅｃであることが好ましく、０．０２Ｐａ・ｓｅｃ〜０．０６Ｐａ・ｓｅｃであることがより好ましい。
第３のエポキシ樹脂の数平均分子量は、２００〜１２００の範囲が挙げられ、流動性の観点から、２５０〜７００であることが好ましく、３００〜６００であることがより好ましい。
第３のエポキシ樹脂におけるエポキシ当量は、１８０ｇ／ｅｑ〜３２０ｇ／ｅｑの範囲が挙げられ、硬化性の観点から２００ｇ／ｅｑ〜３００ｇ／ｅｑが好ましく、２３０ｇ／ｅｑ〜２８０ｇ／ｅｑがより好ましい。
第３のエポキシ樹脂が固体である場合、その軟化点又は融点は特に制限されず、例えば４０℃〜１３０℃の範囲が挙げられ、封止用樹脂組成物の調製の際の取扱い性の観点から、５０℃〜１３０℃であることが好ましく、５０℃〜１００℃であることがより好ましい。
【００５８】
組成物に含まれるエポキシ樹脂全体に対する第３のエポキシ樹脂の含有率は、２質量％〜６０質量％の範囲が挙げられ、ガラス転移温度及び流動性を維持しつつ高温弾性率を低くする観点から、１０質量％〜５０質量％が好ましく、２０質量％〜４０質量％がより好ましい。
また、組成物に含まれる樹脂成分の合計に対する第３のエポキシ樹脂の含有率は、５質量％〜４０質量％の範囲が挙げられ、ガラス転移温度及び流動性を維持しつつ高温弾性率を低くする観点から、１０質量％〜３０質量％が好ましく、１５質量％〜２５質量％がより好ましい。
また、組成物全体に対する第３のエポキシ樹脂の含有率は、０．５質量％〜７質量％の範囲が挙げられ、１質量％〜５質量％が好ましく、１．５質量％〜４質量％がより好ましい。
【００５９】
（硬化剤）
組成物は、硬化剤の少なくとも１種を含む。硬化剤はエポキシ樹脂を含む封止用樹脂組成物に一般に使用されているものでよく、特に制限はない。
硬化剤としては、フェノール硬化剤、アミン硬化剤、酸無水物硬化剤、ポリメルカプタン硬化剤、ポリアミノアミド硬化剤、イソシアネート硬化剤、ブロックイソシアネート硬化剤等が挙げられる。硬化剤は、流動性を維持しつつ耐リフロー性に優れるエポキシ樹脂組成物を得る観点から、フェノール硬化剤、アミン硬化剤、及び酸無水物硬化剤が好ましく、フェノール硬化剤がより好ましい。
【００６０】
フェノール硬化剤としては、例えば、１分子中に２個以上のフェノール性水酸基を有するフェノール樹脂及び多価フェノール化合物が挙げられる。具体的には、レゾルシン、カテコール、ビスフェノールＡ、ビスフェノールＦ、置換又は非置換のビフェノール等の多価フェノール化合物；フェノール、クレゾール、キシレノール、レゾルシン、カテコール、ビスフェノールＡ、ビスフェノールＦ、フェニルフェノール、アミノフェノール等のフェノール化合物及びα−ナフトール、β−ナフトール、ジヒドロキシナフタレン等のナフトール化合物からなる群より選ばれる少なくとも１種のフェノール性化合物と、ホルムアルデヒド、アセトアルデヒド、プロピオンアルデヒド等のアルデヒド化合物と、を酸性触媒下で縮合又は共縮合させて得られるノボラック型フェノール樹脂；上記フェノール性化合物と、ジメトキシパラキシレン、ビス（メトキシメチル）ビフェニル等と、から合成されるアラルキル型フェノール樹脂（フェノールアラルキル樹脂、ナフトールアラルキル樹脂等）；パラキシリレン変性フェノール樹脂；メタキシリレン変性フェノール樹脂；メラミン変性フェノール樹脂；テルペン変性フェノール樹脂；上記フェノール性化合物とジシクロペンタジエンとの共重合により合成されるジシクロペンタジエン変性フェノール樹脂及びジシクロペンタジエン変性ナフトール樹脂；シクロペンタジエン変性フェノール樹脂；多環芳香環変性フェノール樹脂；ビフェニル型フェノール樹脂；上記フェノール性化合物と、ベンズアルデヒド、サリチルアルデヒド等の芳香族アルデヒド化合物と、を酸性触媒下で縮合又は共縮合させて得られるトリフェニルメタン型フェノール樹脂；これら２種以上を共重合して得たフェノール樹脂；などが挙げられる。これらのフェノール樹脂及び多価フェノール化合物は、１種を単独で用いても２種以上を組み合わせて用いてもよい。
フェノール硬化剤は、これらの中でも、ノボラック型フェノール樹脂、アラルキル型フェノール樹脂、及びトリフェニルメタン型フェノール樹脂が好ましい。
【００６１】
硬化剤の１５０℃における粘度は、流動性と硬化物の高Ｔｇとを両立させる観点から、０．０２Ｐａ・ｓｅｃ〜０．５Ｐａ・ｓｅｃであることが好ましく、０．０５Ｐａ・ｓｅｃ〜０．４Ｐａ・ｓｅｃであることがより好ましく、０．１Ｐａ・ｓｅｃ〜０．３Ｐａ・ｓｅｃであることがさらに好ましい。
【００６２】
硬化剤が固体である場合、その軟化点又は融点は、特に制限されない。成形性と耐リフロー性の観点からは、４０℃〜１８０℃であることが好ましく、封止用樹脂組成物の製造時における取扱い性の観点からは、軟化点又は融点は、５０℃〜１３０℃であることがより好ましく、５５℃〜１００℃であることがさらに好ましい。
硬化剤の融点又は軟化点は、エポキシ樹脂の融点又は軟化点と同様にして測定される値とする。
【００６３】
硬化剤の数平均分子量は、特に限定されるものではなく、１００〜５０００の範囲が挙げられ、流動性の観点から１００〜２０００であることが好ましく、１００〜１５００であることがより好ましい。
【００６４】
硬化剤の官能基当量は特に制限されず、高温低弾性率、高Ｔｇ、及び流動性のバランスの観点から、７０ｇ／ｅｑ〜１０００ｇ／ｅｑが好ましく、８０ｇ／ｅｑ〜５００ｇ／ｅｑがより好ましく、８５ｇ／ｅｑ〜３００ｇ／ｅｑがさらに好ましく、９０ｇ／ｅｑ〜２００ｇ／ｅｑが特に好ましい。
なお、官能基当量は、ＪＩＳ  Ｋ００７０：１９９２に準拠して測定された値をいう。
【００６５】
−第１の硬化剤−
特に、硬化剤として、高温低弾性率、高Ｔｇ、及び流動性のバランスの観点から、官能基当量が１２０ｇ／ｅｑ未満である硬化剤（以下「第１の硬化剤」ともいう）を用いることが好ましい。
第１の硬化剤としては、フェノール硬化剤（すなわち、フェノール樹脂及び多価フェノール化合物）が挙げられ、その中でもフェノール樹脂が好ましく、ノボラック型フェノール樹脂、アラルキル型フェノール樹脂、及びトリフェニルメタン型フェノール樹脂が好ましく、ノボラック型フェノール樹脂及びトリフェニルメタン型フェノール樹脂がより好ましい。
【００６６】
ノボラック型フェノール樹脂としては、下記一般式（ＶＩＩ）で表されるフェノール樹脂が挙げられる。
【００６７】
【化７】
2020129249.tif 000008
【００６８】
上記一般式（ＶＩＩ）中、Ｒ３１〜Ｒ３３は、それぞれ独立に、炭素数１〜１８の１価の有機基を示し、ｂ１１は０〜４の整数を示し、ｂ１２は０〜３の整数を示し、ｂ１３は０〜４の整数を示し、ｎ４は０〜３を示す。
【００６９】
一般式（ＶＩＩ）中のＲ３１〜Ｒ３３で示される炭素数１〜１８の１価の有機基としては、置換又は非置換のアルキル基、置換又は非置換のアルコキシ基、置換又は非置換のアリール基、及び置換又は非置換のアラルキル基等が挙げられる。
一般式（ＶＩＩ）中のｂ１１〜ｂ１３は、０〜１の整数であることが好ましく、０であることがより好ましい。
一般式（ＶＩＩ）中のｎ４は、０〜２であることが好ましく、０〜１あることがより好ましい。
【００７０】
トリフェニルメタン型フェノール樹脂としては、下記一般式（ＶＩＩＩ）で表されるフェノール樹脂が挙げられる。
【００７１】
【化８】
2020129249.tif 000009
【００７２】
上記一般式（ＶＩＩＩ）中、Ｒ２６〜Ｒ３０は、それぞれ独立に、炭素数１〜１８の１価の有機基を示し、ｂ６〜ｂ７は、それぞれ独立に、０〜４の整数を示し、ｂ８は０〜３の整数を示し、ｂ９〜ｂ１０は、それぞれ独立に、０〜４の整数を示し、ｎ３は０〜３を示す。
【００７３】
一般式（ＶＩＩＩ）中のＲ２６〜Ｒ３０で示される炭素数１〜１８の１価の有機基としては、置換又は非置換のアルキル基、置換又は非置換のアルコキシ基、置換又は非置換のアリール基、及び置換又は非置換のアラルキル基等が挙げられる。
一般式（ＶＩＩＩ）中のｂ６〜ｂ１０は、０〜１の整数であることが好ましく、０であることがより好ましい。
一般式（ＶＩＩＩ）中のｎ３は、１〜２であることが好ましく、１あることがより好ましい。
【００７４】
−第２の硬化剤−
組成物が第１の硬化剤を含む場合、組成物は必要に応じてガラス転移温度及び流動性を維持しつつ高温弾性率をさらに低くする観点で、第１の硬化剤に加え、官能基当量が１２０ｇ／ｅｑ以上である硬化剤（以下「第２の硬化剤」ともいう）をさらに含んでもよい。
第２の硬化剤としては、フェノール硬化剤（すなわち、フェノール樹脂及び多価フェノール化合物）が挙げられ、その中でもフェノール樹脂が好ましく、ノボラック型フェノール樹脂、アラルキル型フェノール、及びトリフェニルメタン型フェノール樹脂が好ましく、アラルキル型フェノール樹脂がより好ましく、ビフェニル骨格を有するアラルキル型フェノール樹脂がさらに好ましい。
また、組成物が第１の硬化剤及び第２の硬化剤を含む場合、第１の硬化剤と第２の硬化剤の好ましい組み合わせとしては、トリフェニルメタン型フェノール樹脂である第１の硬化剤とアラルキル型フェノール樹脂である第２の硬化剤との組み合わせが挙げられる。
【００７５】
ビフェニル骨格を有するアラルキル型フェノール樹脂としては、下記一般式（ＩＸ）で表されるフェノール樹脂が挙げられる。
【００７６】
【化９】
2020129249.tif 000010
【００７７】
上記一般式（ＩＸ）中、Ｒ２１〜Ｒ２５は、それぞれ独立に、炭素数１〜１８の１価の有機基を示し、ｂ１〜ｂ３は、それぞれ独立に、０〜４の整数を示し、ｂ４〜ｂ５は、それぞれ独立に、０〜３の整数を示し、ｎ１は１〜３を示し、ｎ２は０〜３を示す。
【００７８】
一般式（ＩＸ）中のＲ２１〜Ｒ２５で示される炭素数１〜１８の１価の有機基としては、置換又は非置換のアルキル基、置換又は非置換のアルコキシ基、置換又は非置換のアリール基、及び置換又は非置換のアラルキル基等が挙げられる。
一般式（ＩＸ）中のｂ１〜ｂ５は、０〜１の整数であることが好ましく、０であることがより好ましい。
一般式（ＩＸ）中のｎ１は、１〜２であることが好ましく、１であることがより好ましい。
一般式（ＩＸ）中のｎ２は、０〜２であることが好ましく、０〜１であることがより好ましい。
【００７９】
−硬化剤の含有率等−
組成物に含まれる全エポキシ樹脂（すなわち、第１のエポキシ樹脂及び第２のエポキシ樹脂を含むエポキシ樹脂全体）１００質量部に対する硬化剤全体の含有量は、１０質量部〜５０質量部が好ましく、１５質量部〜４０質量部がより好ましく、２０質量部〜３５質量部がさらに好ましい。
また、組成物に含まれる樹脂成分の合計に対する硬化剤全体の含有率は、５.０質量％〜３５質量％が好ましく、１０質量％〜３０質量％がより好ましく、１５質量％〜２５質量％がさらに好ましい。
また、組成物全体に対する硬化剤全体の含有率は、０．５質量％〜５.０質量％が好ましく、１．０質量％〜３．０質量％がより好ましく、１．５質量％〜２．５質量％がさらに好ましい。
【００８０】
第１の硬化剤と第２の硬化剤とを併用する場合、第１の硬化剤１００質量部に対する第２の硬化剤の含有量は、４０質量部〜１００質量部が好ましく、５０質量部〜９０質量部がより好ましく、５５質量部〜８５質量部がさらに好ましい。
【００８１】
エポキシ樹脂と硬化剤の配合比は、それぞれの未反応分を少なく抑える観点からは、エポキシ樹脂のエポキシ基の数に対する硬化剤の官能基（フェノール硬化剤の場合はフェノール性水酸基）の数の比（硬化剤の官能基数／エポキシ樹脂のエポキシ基数）が０．５〜２．０の範囲内となるように設定されることが好ましく、０．６〜１．３の範囲内となるように設定されることがより好ましく、０．８〜１．２の範囲内となるように設定されることがさらに好ましい。
【００８２】
（硬化促進剤）
組成物は、必要に応じて、さらに硬化促進剤を含んでもよい。硬化促進剤は、組成物に含まれるエポキシ樹脂と硬化剤との反応を促進する化合物であれば限定されるものではない。
【００８３】
硬化促進剤としては、１，８−ジアザ−ビシクロ（５，４，０）ウンデセン−７、１，５−ジアザ−ビシクロ（４，３，０）ノネン、５、６−ジブチルアミノ−１，８−ジアザ−ビシクロ（５，４，０）ウンデセン−７等のシクロアミジン化合物；前記シクロアミジン化合物に、無水マレイン酸、キノン化合物（例えば、１，４−ベンゾキノン、２，５−トルキノン、１，４−ナフトキノン、２，３−ジメチルベンゾキノン、２，６−ジメチルベンゾキノン、２，３−ジメトキシ−５−メチル−１，４−ベンゾキノン、２，３−ジメトキシ−１，４−ベンゾキノン、及びフェニル−１，４−ベンゾキノン）、ジアゾフェニルメタン、フェノール樹脂等のπ結合をもつ化合物を付加してなる分子内分極を有する化合物；ベンジルジメチルアミン、トリエタノールアミン、ジメチルアミノエタノール、トリス（ジメチルアミノメチル）フェノール等の３級アミン類及びこれらの誘導体；２−メチルイミダゾール、２−フェニルイミダゾール、２−フェニル−４−メチルイミダゾール等のイミダゾール類及びこれらの誘導体；トリブチルホスフィン、メチルジフェニルホスフィン、トリフェニルホスフィン、トリス（４−メチルフェニル）ホスフィン、ジフェニルホスフィン、フェニルホスフィン等のホスフィン化合物；上記ホスフィン化合物に、無水マレイン酸、上記キノン化合物、ジアゾフェニルメタン、フェノール樹脂等のπ結合をもつ化合物を付加してなる分子内分極を有するリン化合物；テトラフェニルホスホニウムテトラフェニルボレート、トリフェニルホスフィンテトラフェニルボレート、２−エチル−４−メチルイミダゾールテトラフェニルボレート、Ｎ−メチルモルホリンテトラフェニルボレート等のテトラフェニルボロン塩及びこれらの誘導体；などが挙げられる。これらの硬化促進剤は、１種を単独で用いても２種以上を組み合わせて用いてもよい。
【００８４】
組成物が硬化促進剤を含む場合、組成物全体に対する硬化促進剤の含有率は、硬化促進効果が達成される量であれば特に制限されるものではなく、０．００５質量％〜２質量％が好ましく、０．０１質量％〜０．５質量％がより好ましい。
【００８５】
（無機充填剤）
組成物は、必要に応じて、さらに無機充填剤を含んでもよい。無機充填剤は、例えば、吸湿性、線膨張係数低減、熱伝導性向上、及び強度向上の目的で用いることができる。
【００８６】
無機充填剤の種類は、特に制限されない。具体的には、球状シリカ（例えば、溶融シリカ）、結晶シリカ、ガラス、アルミナ、炭酸カルシウム、ケイ酸ジルコニウム、ケイ酸カルシウム、チタン酸カリウム、炭化珪素、窒化珪素、窒化アルミニウム、窒化ホウ素、ベリリア、ジルコニア、ジルコン、フォステライト、ステアタイト、スピネル、ムライト、チタニア、タルク、クレー、マイカ等の無機材料が挙げられる。難燃効果を有する無機充填剤を用いてもよい。難燃効果を有する無機充填剤としては、水酸化アルミニウム、水酸化マグネシウム、マグネシウムと亜鉛の複合水酸化物等の複合金属水酸化物、硼酸亜鉛、モリブデン酸亜鉛などが挙げられる。
無機充填剤の形状としては粉未、粉末を球形化したビーズ、繊維等が挙げられる。
【００８７】
これらの無機充填剤は、１種を単独で用いても２種以上を組み合わせて用いてもよい。なかでも、充填性、線膨張係数の低減の観点からは球状シリカが、高熱伝導性の観点からはアルミナが好ましい。無機充填剤の形状は充填性及び金型摩耗性の点から球形が好ましい。
【００８８】
組成物が無機充填剤を含む場合、組成物全体に対する無機充填剤の含有率は、難燃性、成形性、吸湿性、線膨張係数低減、強度向上及び耐リフロー性の観点から、６０質量％以上が好ましく、６０質量％〜９５質量％が難燃性の観点からより好ましく、７０質量％〜９０質量％がさらに好ましい。
【００８９】
（カップリング剤）
組成物が無機充填剤を含む場合、組成物は、必要に応じて、樹脂成分と無機充填剤との接着性を高めるために、さらにカップリング剤を含んでもよい。
カップリング剤としては、エポキシ樹脂を含む封止用樹脂組成物に一般に使用されているものであればよく、特に制限はなく、１級アミノ基、２級アミノ基、及び３級アミノ基の少なくとも１種を有するシラン化合物、エポキシシラン、メルカプトシラン、アルキルシラン、ウレイドシラン、ビニルシラン等の各種シラン系化合物、チタン系化合物、アルミニウムキレート類、アルミニウム／ジルコニウム系化合物などが挙げられる。
耐リフロー性の観点からは、カップリング剤として上記シラン化合物を用いることが好ましく、中でも分子内に２級アミノ基を有するシラン化合物を用いることがより好ましい。
【００９０】
組成物がカップリング剤を含む場合、カップリング剤の量は、無機充填剤１００質量部に対して０．０５質量部〜５質量部であることが好ましく、０．１質量部〜２．５質量部であることがより好ましい。カップリング剤の量が無機充填剤１００質量部に対して０．０５質量部以上であると、フレームとの接着性がより向上する傾向にある。カップリング剤の量が無機充填剤１００質量部に対して５質量部以下であると、パッケージの成形性がより向上する傾向にある。
【００９１】
（離型剤）
組成物は、必要に応じて、成形時における金型との良好な離型性を得る観点から、さらに離型剤を含んでもよい。離型剤は特に制限されず、従来公知のものを用いることができる。離型剤として、具体的には、カルナバワックス、モンタン酸、ステアリン酸等の高級脂肪酸、高級脂肪酸金属塩、モンタン酸エステル等のエステル系ワックス、酸化ポリエチレン、非酸化ポリエチレン等のポリオレフィン系ワックスなどが挙げられる。離型剤は、１種を単独で用いても２種以上を組み合わせて用いてもよい。
【００９２】
組成物が離型剤を含む場合、離型剤の量は、樹脂成分１００質量部に対して０．０１質量部〜１０質量部が好ましく、０．１質量部〜５質量部がより好ましい。離型剤の量が樹脂成分１００質量部に対して０．０１質量部以上であると、離型性が充分に得られる傾向にある。１０質量部以下であると、より良好な接着性が得られる傾向にある。
【００９３】
（着色剤）
組成物は、必要に応じて、さらに着色剤を含んでもよい。着色剤としては、カーボンブラック、有機染料、有機顔料、酸化チタン、鉛丹、ベンガラ等の公知の着色剤を挙げることができる。着色剤の含有量は目的等に応じて適宜選択できる。着色剤は、１種を単独で用いても２種以上を組み合わせて用いてもよい。
【００９４】
（応力緩和剤）
組成物は、必要に応じて、さらに応力緩和剤を含んでもよい。応力緩和剤を含むことにより、パッケージの反り変形及びパッケージクラックの発生をより低減させることができる。
応力緩和剤としては、シリコーンオイル、シリコーンゴム粒子等、一般に使用されている公知の応力緩和剤（可とう剤）が挙げられる。応力緩和剤として、具体的には、シリコーン系、スチレン系、オレフィン系、ウレタン系、ポリエステル系、ポリエーテル系、ポリアミド系、ポリブタジエン系等の熱可塑性エラストマー、ＮＲ（天然ゴム）、ＮＢＲ（アクリロニトリル−ブタジエンゴム）、アクリルゴム、ウレタンゴム、シリコーンパウダー等のゴム粒子、メタクリル酸メチル−スチレン−ブタジエン共重合体（ＭＢＳ）、メタクリル酸メチル−シリコーン共重合体、メタクリル酸メチル−アクリル酸ブチル共重合体等のコア−シェル構造を有するゴム粒子などが挙げられる。応力緩和剤は、１種を単独で用いても２種以上を組み合わせて用いてもよい。
【００９５】
（その他添加剤）
組成物は、必要に応じて、さらにその他添加剤を含んでもよい。
その他添加剤としては、難燃剤、陰イオン交換体、密着付与剤等が挙げられる。また、組成物には、必要に応じて当技術分野で周知の各種添加剤を添加してもよい。
【００９６】
（封止用樹脂組成物の調製方法）
組成物の調製方法は、特に制限されない。一般的な手法としては、所定の配合量の成分をミキサー等によって十分混合した後、ミキシングロール、押出機等によって溶融混練し、冷却し、粉砕する方法を挙げることができる。より具体的には、例えば、上述した成分の所定量を均一に撹拌及び混合し、予め７０℃〜１４０℃に加熱してあるニーダー、ロール、エクストルーダー等で混練し、冷却し、粉砕する方法を挙げることができる。
【００９７】
組成物は、常温常圧下（例えば、２５℃、大気圧下）において固体であることが好ましい。組成物が固体である場合の形状は特に制限されず、粉状、粒状、タブレット状等が挙げられる。硬化性樹脂組成物がタブレット状である場合の寸法及び質量は、パッケージの成形条件に合うような寸法及び質量となるようにすることが取り扱い性の観点から好ましい。
【００９８】
（封止用樹脂組成物の用途）
組成物の用途は特に制限されず、種々の電子部品装置に用いることができる。上述したように、本開示の組成物は、高温における弾性率が低くガラス転移温度が高い硬化物が得られ、かつ、流動性が高い。そのため、本開示の組成物は、特に、基板のトップ面及びボトム面の両方にチップを搭載させて高密度に実装するＤＳＭの狭ギャップに充填するモールドアンダーフィル材としても、好適に用いられる。
【００９９】
＜電子部品装置＞
本発明の実施形態に係る電子部品装置は、素子と、前記素子を封止する上述の封止用樹脂組成物の硬化物と、を備える。
電子部品装置としては、リードフレーム、配線済みのテープキャリア、配線板、ガラス、シリコンウエハ等の支持部材又は実装基板に、素子（半導体チップ、トランジスタ、ダイオード、サイリスタ等の能動素子、コンデンサ、抵抗体、コイル等の受動素子など）を搭載し、必要な部分を上述の封止用樹脂組成物で封止した、電子部品装置などが挙げられる。
【０１００】
ここで、実装基板としては特に制限するものではなく、具体例としては、有機基板、有機フィルム、セラミック基板、ガラス基板等のインターポーザ基板、液晶用ガラス基板、ＭＣＭ（Ｍｕｌｔｉ  Ｃｈｉｐ  Ｍｏｄｕｌｅ）用基板、ハイブリットＩＣ用基板等が挙げられる。
【０１０１】
電子部品装置の具体例としては、例えば、半導体装置が挙げられ、より具体的には、リードフレーム（アイランド、タブ）上に半導体チップ等の素子を配置し、ボンディングパッド等の素子の端子部とリード部をワイヤボンディング、バンプ等で接続した後、前記封止用樹脂組成物を用いてトランスファ成形等により封止してなる、ＤＩＰ（Ｄｕａｌ  Ｉｎｌｉｎｅ  Ｐａｃｋａｇｅ）、ＰＬＣＣ（Ｐｌａｓｔｉｃ  Ｌｅａｄｅｄ  Ｃｈｉｐ  Ｃａｒｒｉｅｒ）、ＱＦＰ（Ｑｕａｄ  Ｆｌａｔ  Ｐａｃｋａｇｅ）、ＳＯＰ（Ｓｍａｌｌ  Ｏｕｔｌｉｎｅ  Ｐａｃｋａｇｅ）、ＳＯＪ（Ｓｍａｌｌ  Ｏｕｔｌｉｎｅ  Ｊ−ｌｅａｄ  ｐａｃｋａｇｅ）、ＴＳＯＰ（Ｔｈｉｎ  Ｓｍａｌｌ  Ｏｕｔｌｉｎｅ  Ｐａｃｋａｇｅ）、ＴＱＦＰ（Ｔｈｉｎ  Ｑｕａｄ  Ｆｌａｔ  Ｐａｃｋａｇｅ）等の樹脂封止型ＩＣ；テープキャリアにリードボンディングした半導体チップを、前記封止用樹脂組成物で封止したＴＣＰ（Ｔａｐｅ  Ｃａｒｒｉｅｒ  Ｐａｃｋａｇｅ）；配線板又はガラス上に形成した配線に、ワイヤボンディング、フリップチップボンディング、はんだ等で接続した半導体チップを、前記封止用樹脂組成物で封止したＣＯＢ（Ｃｈｉｐ  Ｏｎ  Ｂｏａｒｄ）、ＣＯＧ（Ｃｈｉｐ  Ｏｎ  Ｇｌａｓｓ）等のベアチップ実装した半導体装置；配線板又はガラス上に形成した配線に、ワイヤボンディング、フリップチップボンディング、はんだ等で接続した能動素子（半導体チップ、トランジスタ、ダイオード、サイリスタ等）及び受動素子（コンデンサ、抵抗体、コイル等）の少なくとも一方を、前記封止用樹脂組成物で封止したハイブリッドＩＣ、ＭＣＭ；マザーボード接続用の端子を形成したインターポーザ基板に半導体チップを搭載し、バンプ又はワイヤボンディングにより前記半導体チップとインターポーザ基板に形成された配線とを接続した後、前記封止用樹脂組成物で半導体チップ搭載側を封止したＢＧＡ（Ｂａｌｌ  Ｇｒｉｄ  Ａｒｒａｙ）、ＣＳＰ（Ｃｈｉｐ  Ｓｉｚｅ  Ｐａｃｋａｇｅ）、ＭＣＰ（Ｍｕｌｔｉ  Ｃｈｉｐ  Ｐａｃｋａｇｅ）；などが挙げられる。また、これらの半導体装置は、実装基板上に素子が２個以上重なった形で搭載されたスタックド（積層）型パッケージであっても、２個以上の素子を一度に封止用樹脂組成物で封止した一括モールド型パッケージであってもよい。また、これらの半導体装置は、基板の上面及び下面の両方にチップを搭載させ高密度に実装するＤＳＭ（Ｄｏｕｂｌｅ  Ｓｉｄｅ  Ｍｏｌｄ）方式のパッケージであってもよい。
【０１０２】
なお、前記封止用樹脂組成物を封止材として用いて、素子が封止された半導体装置等の電子部品装置を得る方法としては、低圧トランスファ成形法、インジェクション成形法、圧縮成形法等が挙げられる。素子が封止された半導体装置等の電子部品装置を得る方法として、ディスペンス方式、注型方式、印刷方式等を用いてもよい。
【実施例】
【０１０３】
以下、上記実施形態を実施例により具体的に説明するが、上記実施形態の範囲はこれらの実施例に限定されるものではない。尚、特に断りのない限り、「部」及び「％」は質量基準である。【０１０４】
［封止用樹脂組成物の調製］
下記の材料を表１〜表４に記載の組成（質量部）で混合し、混練温度８０℃、混練時間１５分の条件でロール混練を行うことによって、実施例及び比較例の封止用樹脂組成物を調製した。なお、表中の空欄は、当該成分を用いていないことを意味する。【０１０５】
（エポキシ樹脂）
エポキシ樹脂１−１：前記一般式（Ｉ）で表されるエポキシ樹脂（ただし、ａ１〜ａ５はいずれも０、ｍ１は１〜４）、エポキシ当量３２０ｇ／ｅｑ、軟化点７７℃、１５０℃における粘度０．２５Ｐａ・ｓｅｃ、数平均分子量３００、日鉄ケミカル＆マテリアル株式会社、商品名「ＥＳＮ−４７５Ｖ」
エポキシ樹脂２−１：ビフェニル型エポキシ樹脂、エポキシ当量１９２ｇ／ｅｑ、軟化点１０７℃、１５０℃における粘度０．０１２Ｐａ・ｓｅｃ、数平均分子量３５４、三菱ケミカル株式会社、商品名「ＹＸ−４０００Ｈ」
エポキシ樹脂２−２：ビスフェノールＦ型エポキシ樹脂、エポキシ当量１９２ｇ／ｅｑ、融点６６℃、１５０℃における粘度０．０１Ｐａ・ｓｅｃ、数平均分子量３８４、日鉄ケミカル＆マテリアル株式会社、商品名「ＹＳＬＶ−８０ＸＹ」
エポキシ樹脂２−３：ビスフェノールＳ型エポキシ樹脂、エポキシ当量２４５ｇ／ｅｑ、融点１１１℃、１５０℃における粘度０．０１Ｐａ・ｓｅｃ、数平均分子量４９０、日鉄ケミカル＆マテリアル株式会社、商品名「ＹＳＬＶ−１２０ＴＥ」
エポキシ樹脂３−１：アラルキル型エポキシ樹脂、前記一般式（ＶＩ）で表されるエポキシ樹脂（ただし、ａ６〜ａ９はいずれも０、ｍ２は１〜３）、エポキシ当量２６９ｇ／ｅｑ、軟化点５２．４℃、１５０℃における粘度０．０４Ｐａ・ｓｅｃ、数平均分子量４５０、日本化薬株式会社、商品名「ＮＣ−３０００ＬＬＣ」
エポキシ樹脂Ｃ−１：ノボラック型エポキシ樹脂、エポキシ当量２００ｇ／ｅｑ、軟化点６０℃、１５０℃における粘度０．１３Ｐａ・ｓｅｃ、数平均分子量８００、ＤＩＣ株式会社、商品名「Ｎ５００Ｐ−１」
エポキシ樹脂Ｃ−２：トリフェニルメタン型エポキシ樹脂、エポキシ当量１６７ｇ／ｅｑ、軟化点６１℃、１５０℃における粘度０．１１Ｐａ・ｓｅｃ、数平均分子量８５０、日本化薬株式会社、商品名「ＥＰＰＮ−５０１ＨＹ」【０１０６】
（硬化剤）
硬化剤１：前記一般式（ＶＩＩ）で表されるノボラック型フェノール樹脂（ただし、ｂ１１〜ｂ１３はいずれも０、ｎ４は０〜３）、水酸基当量１０４ｇ／ｅｑ、軟化点７１℃、１５０℃における粘度０．０５Ｐａ・ｓｅｃ、数平均分子量９００、明和化成株式会社、商品名「Ｈ−４」
硬化剤２：前記一般式（ＶＩＩＩ）で表されるトリフェニルメタン型フェノール樹脂（ただし、ｂ６〜ｂ１０はいずれも０、ｎ３は０〜３）、水酸基当量１０３ｇ／ｅｑ、軟化点８３℃、１５０℃における粘度０．１０Ｐａ・ｓｅｃ、数平均分子量５５０、明和化成株式会社、商品名「ＭＥＨ−７５００−３Ｓ」
硬化剤３：前記一般式（ＩＸ）で表されるフェノール樹脂（ただし、ｂ１〜ｂ５はいずれも０、ｎ１は１〜３、ｎ２は０〜３）、水酸基当量１６６ｇ／ｅｑ、軟化点６６℃、１５０℃における粘度０．０５Ｐａ・ｓｅｃ、数平均分子量１１００、明和化成株式会社、商品名「ＭＥＨＣ−７８４１−４Ｓ」【０１０７】
（その他の成分）
硬化促進剤１：イミダゾール系硬化促進剤、日立化成株式会社、商品名「ＨＰ−８５０ＮＰ」
硬化促進剤２：リン系硬化促進剤、トリブチルホスフィンとベンゾキノンの付加物
カップリング剤１：３−メタクリロキシプロピルトリメトキシシラン、信越化学工業株式会社、商品名「ＫＢＭ−５０３」
カップリング剤２：３−フェニルアミノプロピルトリメトキシシラン、信越化学工業株式会社、商品名「ＫＢＭ−５７３」
離型剤：ヘキストワックス、クラリアント社、商品名「ＨＷ−Ｅ」
顔料：カーボンブラック、三菱ケミカル株式会社、商品名「ＭＡ６００」
添加剤：密着付与剤、没食子酸
シリコーン１：応力緩和剤、ポリシロキサン、東レ・ダウコーニング・シリコーン株式会社、商品名「ＡＹ４２−１１９」
シリコーン２：応力緩和剤、インデン−スチレン−クマロン共重合体、日塗化学株式会社、商品名「ＮＨ−１００Ｓ」
無機充填剤１：球状溶融シリカ、デンカ株式会社、商品名「ＦＢ−３１０ＭＤＣ」
無機充填剤２：球状溶融シリカ、デンカ株式会社、商品名「ＦＢ−５１０ＭＤＣ」
無機充填剤３：球状溶融シリカ、平均粒子径０．５μｍ、比表面積５．５ｍ２／ｇ、株式会社アドマテックス、商品名「アドマファインＳＣ２５００−ＳＱ」【０１０８】
［封止用樹脂組成物の評価］
実施例及び比較例で作製した封止用樹脂組成物の特性を、次の特性試験により評価した。評価結果を下記表１〜表４に示す。
なお、封止用樹脂組成物の成形は、トランスファ成形機を用い、以下に示す成形温度に金型温度を設定し、成形圧力６．９ＭＰａ、硬化時間１２０秒の条件で行った。【０１０９】
（スパイラルフロー）
ＥＭＭＩ−１−６６に準じたスパイラルフロー測定用金型を用いて、封止用樹脂組成物をトランスファ成形機により、上記成形条件（ただし成形温度：１８０℃）で成形し、流動距離（ｃｍ）を求めた。【０１１０】
（熱時硬度）
封止用樹脂組成物を上記成形条件（ただし成形温度：１７５℃）で、直径５０ｍｍ×厚み３ｍｍの円板に成形し、成形後直ちにショアＤ型硬度計（高分子計器株式会社、アスカー、タイプＤデュロメータ）を用いて熱時硬度を測定した。【０１１１】
（ゲルタイム）
ＪＳＲトレーディング株式会社のキュラストメータを用いて、封止用樹脂組成物３ｇを温度１７５℃で測定し、トルク曲線の立ち上がりまでの時間をゲルタイム（秒）とした。【０１１２】
（ガラス転移温度及び線膨張係数）
封止用樹脂組成物を上記成形条件（ただし成形温度：１７５℃）で成形し、１９ｍｍ×３ｍｍ×３ｍｍの形状の試験片を作製した。理学電機の熱機械分析装置（ＴＡＳ−１００）を用い、試験片について昇温速度５℃／ｍｉｎの条件下で測定した線膨張曲線の屈曲点よりガラス転移温度（以下Ｔｇと略す）を求めた。
また、Ｔｇ以下の傾きとＴｇ以上の傾きからそれぞれ線膨張係数（以下、前者をα１、後者をα２と略す）を求めた。【０１１３】
（高温曲げ試験）
封止用樹脂組成物を上記成形条件（ただし成形温度：１７５℃）で成形し、７０ｍｍ×１０ｍｍ×３ｍｍの形状の試験片を作製した。Ａ＆Ｄ社のテンシロンを用い、ＪＩＳ−Ｋ−６９１１（２００６）に準拠した３点支持型曲げ試験を２５０℃にて行い、試験片の高温曲げ弾性率、高温曲げ強度、及び高温破断伸びをそれぞれ求めた。なお、曲げ弾性率Ｅは下記式にて定義される。
ただし、下記式中、Ｅは曲げ弾性率（ＭＰａ）、Ｐはロードセルの値（Ｎ）、ｙは変位量（ｍｍ）、ｌはスパン＝４８ｍｍ、ｗは試験片幅＝１０ｍｍ、ｈは試験片厚さ＝３ｍｍである。【０１１４】
【数１】
2020129249.tif 000011
【０１１５】
（成形収縮率）
封止用樹脂組成物を上記成形条件（ただし成形温度：１７５℃）で長さ８０ｍｍ×幅１０ｍｍ×厚さ３ｍｍの大きさに成形し、１８０℃で９０秒間後硬化した。予め測定した成形温度（１８０℃）における金型のキャビティの長さＤと、室温（２５℃）における硬化物の長さｄと、から下記式により成形収縮率（％）を求めた。
成形収縮率（％）＝（（Ｄ−ｄ）／Ｄ）×１００【０１１６】
（吸水率）
封止用樹脂組成物を上記成形条件（ただし成形温度：１７５℃）で、直径５０ｍｍ×厚さ３ｍｍの円板に成形し、株式会社平山製作所のプレッシャー・クッカー試験装置を用いて、２ａｔｍ（０．２ＭＰａ）、１２１℃の条件で、２０時間のプレッシャー・クッカー処理を行った。プレッシャー・クッカー処理前後における円板の質量を測定し、下記式により吸水率（質量％）を求めた。
吸水率（質量％）＝（（処理後の質量−処理前の質量）／処理前の質量）×１００【０１１７】
（接着強度）
封止用樹脂組成物を上記成形条件（ただし成形温度：１７５℃）で、銅板上に、底面（接着面）が面積１０ｍｍ２の円形、上面が面積８ｍｍ２の円形、高さ４ｍｍの円錐台形状に成形し、１８０℃で９０秒間後硬化した。その後、ボンドテスター（ノードソン・アドバンスト・テクノロジー株式会社、製品名「Ｄａｇｅ  ４０００」）を用い、銅板の温度を室温（２５℃）に保ちながら、せん断速度５０μｍ／ｓ、高さ１００μｍに設定して測定し、試験片が脱落したときにかかっていたせん断接着力（ＭＰａ）を接着強度として求めた。【０１１８】
（耐リフロー性試験）
８ｍｍ×１０ｍｍ×０．４ｍｍのシリコンチップを搭載した外形寸法２０ｍｍ×１４ｍｍ×２ｍｍの８０ピンフラットパッケージ（ＱＦＰ）（リードフレーム材質：銅合金、リード先端銀メッキ処理品）を、封止用樹脂組成物を用いて上記成形条件（ただし成形温度：１７５℃）で成形して、さらに１８０℃で５時間後硬化を行い、試験パッケージを作製した。８５℃、６０％ＲＨ、１６８時間の条件で試験パッケージを加湿して、２６０℃で１０秒の条件でリフロー処理を行った。リフロー処理後の試験パッケージに対し、超音波映像装置（ＳＡＴ）を用いてリードフレームダイパドルトップ部分の剥離の有無を観察し、全試験パッケージ数（１０個）に対する剥離発生パッケージ数を評価した。また、リフロー処理後の試験パッケージに対し、顕微鏡によりクラックの有無を観察し、全試験パッケージ数（１０個）に対するクラック発生パッケージ数を評価した。【０１１９】
【表１】
2020129249.tif 000012
【０１２０】
【表２】
2020129249.tif 000013
【０１２１】
【表３】
2020129249.tif 000014
【０１２２】
【表４】
2020129249.tif 000015
【０１２３】
上記表に示すとおり、本実施例においては、硬化物におけるガラス転移温度が１４０℃以上であり、硬化物における高温曲げ弾性率が低く、かつ、流動性の高い封止用組成物が得られていることがわかる。特に、本実施例においては、参考例１に比べて、ガラス転移温度及び高温曲げ弾性率を大きく変化させずに、スパイラルフロー（流動性）を向上させていることがわかる。これに対し、比較例Ｂ−１では、比較例Ｂ−２に比べてガラス転移温度が大きく低下している。また、本実施例では、比較例に比べ、吸水率が低いことがわかる。【０１２４】
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【国際調査報告】
2020129249.tif 000016
2020129249.tif 000017
2020129249.tif 000018
2020129249.tif 000019